(57)【要約】【課題】平均粒径が１μｍ以上３μｍ以下である蛍光体粒子を含む蛍光体層を形成できる蛍光ランプの製造方法を提供する。【解決手段】本発明の蛍光ランプの製造方法は、バルブと、電極と、バルブの内部に配置された放電媒体と、バルブの内側面に配置された蛍光体層とを含む蛍光ランプの製造方法であって、平均粒径が１μｍ以上３μｍ以下である蛍光体粒子Ａを含有する蛍光体と、増粘剤を含有する溶媒Ａとを、硬練りして、蛍光体ペーストを形成する工程（Ｉ）と、蛍光体ペーストと、増粘剤及び結着剤を含有する溶媒Ｂとを、攪拌して、蛍光体溶液を調製する工程（ＩＩ）と、蛍光体溶液を、バルブの内側面に塗布して、乾燥させて、蛍光体層を形成する工程（ＩＩＩ）とを含む。【選択図】図１
2007328957.tif 000002
【特許請求の範囲】
【請求項１】
バルブと、電極と、前記バルブの内部に配置された放電媒体と、前記バルブの内側面に配置された蛍光体層とを含む蛍光ランプの製造方法であって、
平均粒径が１μｍ以上３μｍ以下である蛍光体粒子Ａを含有する蛍光体と、増粘剤を含有する溶媒Ａとを、硬練りして、蛍光体ペーストを形成する工程と、
前記蛍光体ペーストと、増粘剤及び結着剤を含有する溶媒Ｂとを、攪拌して、蛍光体溶液を調製する工程と、
前記蛍光体溶液を、前記バルブの内側面に塗布して、乾燥させて、蛍光体層を形成する工程とを含むことを特徴とする蛍光ランプの製造方法。
【請求項２】
前記蛍光体溶液は、前記蛍光体の含有率が１５重量％以上７０重量％以下である請求項１に記載の蛍光ランプの製造方法。
【請求項３】
前記蛍光体粒子Ａの形状が、略球状である請求項１に記載の蛍光ランプの製造方法。
【請求項４】
前記蛍光体粒子Ａの表面が、被膜でコーティングされている請求項１に記載の蛍光ランプの製造方法。
【請求項５】
前記蛍光体は、平均粒径が３μｍを超え１０μｍ以下である蛍光体粒子Ｂをさらに含有する請求項１に記載の蛍光ランプの製造方法。
【請求項６】
前記蛍光体は、前記蛍光体粒子Ａの含有率が１５重量％以上３５重量％以下である請求項５に記載の蛍光ランプの製造方法。
【請求項７】
前記蛍光体粒子Ｂの表面が、被膜でコーティングされている請求項５に記載の蛍光ランプの製造方法。
【請求項８】
前記溶媒Ａは、前記増粘剤の含有率が１重量％以上４重量％以下である請求項１に記載の蛍光ランプの製造方法。
【請求項９】
前記溶媒Ｂは、前記増粘剤の含有率が０．０１重量％以上４重量％以下である請求項１に記載の蛍光ランプの製造方法。
【請求項１０】
前記溶媒Ｂは、前記結着剤の含有量が、蛍光体１ｋｇに対して１ｇ以上３０ｇ以下である請求項１に記載の蛍光ランプの製造方法。
【請求項１１】
前記増粘剤は、ニトロセルロース及びエチルセルロースから選ばれる少なくとも１つである請求項１に記載の蛍光ランプの製造方法。
【請求項１２】
前記結着剤は、バリウム、カルシウム及びホウ素から選ばれる少なくとも１つを含む酸化物である請求項１に記載の蛍光ランプの製造方法。
【請求項１３】
前記溶媒Ａ及び前記溶媒Ｂは、酢酸ブチル、酢酸プロピル及び酢酸エチルから選ばれる液体を主成分とする請求項１に記載の蛍光ランプの製造方法。
【請求項１４】
前記バルブは、内径が１．２ｍｍ以上７．０ｍｍ以下のガラス管である請求項１に記載の蛍光ランプの製造方法。
【請求項１５】
バルブと、電極と、前記バルブの内部に配置された放電媒体と、前記バルブの内側面に配置された蛍光体層とを含む蛍光ランプであって、
前記バルブは、内径が１．２ｍｍ以上７．０ｍｍ以下であり、
前記蛍光体層は、平均粒径が１μｍ以上３μｍ以下である蛍光体粒子Ａを含有する蛍光体を含み、
前記蛍光体は、前記蛍光体粒子Ａの含有率が１５重量％以上３５重量％以下であり、
前記バルブの内側面と前記蛍光体との接点が、２３０個／ｍｍ以上３５０個／ｍｍ以下であることを特徴とする蛍光ランプ。
【発明の詳細な説明】
【技術分野】
【０００１】
本発明は、蛍光ランプとその製造方法に関する。
【背景技術】
【０００２】
蛍光ランプには、照明として用いられる直管状蛍光ランプや環状蛍光ランプ、液晶ディスプレイ等のバックライト光源として用いられる冷陰極蛍光ランプ等の種類がある。一般に、蛍光ランプは、ガラス管等のバルブの内側面に、蛍光体を含む蛍光体層が形成されている。このバルブ内には、放電媒体として、例えば水銀と希ガスとを含む可電離性のガスが充填されている。また、バルブの両端近傍には、電極が配置されている。この電極は、例えば冷陰極蛍光ランプの場合には、ニッケル、ステンレス、鉄等の金属からなる板状、棒状又は筒状の構造である。
【０００３】
蛍光ランプの発光の仕組みの一例は、まず、電極間に高電圧を印加すると、バルブ内の電子が陽極に引かれて高速で移動する間に希ガスと衝突して陽イオンができ、γ作用によって電子が放出される。この電子が衝突して水銀を励起させ、光を発生させる。この光が蛍光体を励起させるので、蛍光体層から可視光が放たれることとなる。すなわち、バルブの内側面に蛍光体層がむらなく形成されているか否かは、蛍光ランプの発光に大きな影響を及ぼす。
【０００４】
上記バルブの内側面に蛍光体層を形成する方法としては、まず、蛍光体を溶媒に分散させた蛍光体溶液を調製し、次に、これを垂下姿勢にしたバルブの上端から流し込んだり、垂下姿勢にあるバルブの下端から吸い上げたりして、バルブの内側面に塗布した後、乾燥させて溶媒を取り除く方法が知られている（例えば、特許文献１参照。）。特に、上記冷陰極蛍光ランプの場合には、主に蛍光体溶液を吸い上げる方法が採用されている。これは、冷陰極蛍光ランプのバルブの内径が約１〜７ｍｍと細いために、バルブの上端からノズルにより蛍光体溶液を流し込む方法では、ノズル外周面に蛍光体が固まり、ガラス管内に挿着しにくく、生産性が悪いからである。
【０００５】
具体的に、上記バルブの下端から吸い上げて蛍光体層を形成する方法を説明すると、まず、バルブを垂下姿勢にして、蛍光体溶液を真空吸引により吸い上げる。次に、大気中に開放して、余分な蛍光体溶液を排出させる。最後に、バルブの上端から乾燥エアを吹き込んで、さらに余分な蛍光体溶液を排出させるとともに、バルブの内側面に残った蛍光体溶液を乾燥させて、蛍光体層を形成する。また、蛍光体層のむらを改善する方法として、乾燥させるときの温度や、上記乾燥エアの流量を調整することが知られている。
【特許文献１】特開平４−２８００３１号公報
【発明の開示】
【発明が解決しようとする課題】
【０００６】
ところで、一般に、蛍光体は、粒径が小さいほど、ファンデルワールス力によって凝集塊を形成しやすくなる。
【０００７】
通常、蛍光ランプには、平均粒径４〜１０μｍ程度の蛍光体が用いられている。しかし、蛍光体溶液に粒径の小さな蛍光体を多量に含有する場合、上述した従来の蛍光体層の形成方法では、蛍光体の凝集塊が形成されて塗布することが困難になる傾向がある。例えば、蛍光体が、平均粒径４μｍのユーロピウム付活アルミン酸バリウムマグネシウム蛍光体（ＢａＭｇＡｌＯ：Ｅｕ（例えばＢａＭｇＡｌ10Ｏ17：Ｅｕ2+等。）、以下ＢＡＭ蛍光体という。）１種類である蛍光体溶液の場合には、むらなく塗布することが難しい。しかし、実際の蛍光ランプには、複数種類の蛍光体を混合して用い、ＢＡＭ蛍光体のみ用いることはないので、従来の蛍光体層の形成方法によって支障をきたすことはなかった。
【０００８】
ところが、近年、製造が容易で、輝度が高い蛍光体となるという理由から、平均粒径４μｍ未満、特に平均粒径１〜３μｍの小さな蛍光体が開発されている。例えば、マンガンユーロピウム付活アルミン酸バリウムマグネシウム蛍光体（ＢａＭｇＡｌＯ：Ｅｕ，Ｍｎ、以下ＢＡＭ−Ｍｎ蛍光体という。）等がこれに該当する。このような粒径の小さな蛍光体は、さらに凝集しやすいので、従来の蛍光体層の形成方法で、形成すると、表面に凹凸ができ、層の厚さにむらができる。特に、内径が１．４ｍｍ程度の細いバルブには塗布することができない。
【０００９】
上述のような事情によって、粒径の小さな蛍光体を含む蛍光体層を形成する新たな方法が要請されている。
【００１０】
本発明は、平均粒径が１μｍ以上３μｍ以下である蛍光体を含む蛍光体層を形成できる蛍光ランプの製造方法を提供する。
【００１１】
また、本発明は、上記蛍光体を含む蛍光体層を形成できる蛍光体溶液と、上記蛍光体溶液で形成した蛍光体層を含む蛍光ランプとを提供する。
【課題を解決するための手段】
【００１２】
本発明の蛍光ランプの製造方法は、バルブと、電極と、上記バルブの内部に配置された放電媒体と、上記バルブの内側面に配置された蛍光体層とを含む蛍光ランプの製造方法であって、平均粒径が１μｍ以上３μｍ以下である蛍光体粒子Ａを含有する蛍光体と、増粘剤を含有する溶媒Ａとを、硬練りして、蛍光体ペーストを形成する工程と、上記蛍光体ペーストと、増粘剤及び結着剤を含有する溶媒Ｂとを、攪拌して、蛍光体溶液を調製する工程と、上記蛍光体溶液を、上記バルブの内側面に塗布して、乾燥させて、蛍光体層を形成する工程とを含むことを特徴とする。
【００１３】
また、本発明の蛍光ランプは、バルブと、電極と、上記バルブの内部に配置された放電媒体と、上記バルブの内側面に配置された蛍光体層とを含む蛍光ランプであって、上記バルブは、内径が１．２ｍｍ以上７．０ｍｍ以下であり、上記蛍光体層は、平均粒径が１μｍ以上３μｍ以下である蛍光体粒子Ａを含有する蛍光体を含み、上記蛍光体は、上記蛍光体粒子Ａの含有率が１５重量％以上３５重量％以下であり、上記バルブの内側面と上記蛍光体との接点は、２３０個／ｍｍ以上３５０個／ｍｍ以下であることを特徴とする。
【発明の効果】
【００１４】
本発明の蛍光ランプの製造方法によれば、バルブの内側面に、平均粒径が１μｍ以上３μｍ以下の蛍光体を含む蛍光体層が形成された蛍光ランプを製造できる。
【００１５】
また、本発明の蛍光ランプによれば、上記蛍光体を発光源とすることができる。
【発明を実施するための最良の形態】
【００１６】
本発明の蛍光ランプの製造方法は、バルブと、電極と、上記バルブの内部に配置された放電媒体と、上記バルブの内側面に配置された蛍光体層とを含む蛍光ランプの製造方法であって、蛍光体と溶媒Ａとを硬練りして、蛍光体ペーストを形成する工程と、上記蛍光体ペーストと溶媒Ｂとを攪拌して、蛍光体溶液を調製する工程と、上記蛍光体溶液を、上記バルブの内側面に塗布して、乾燥させて、蛍光体層を形成する工程とを含む。
【００１７】
上記蛍光体は、平均粒径が１μｍ以上３μｍ以下である蛍光体粒子Ａを含有する。なお、本明細書において、平均粒径とは、ＦＳＳＳ（Fisher Sub Sieve Sizer）法で測定した値であり、具体的には、カラムに蛍光体粒子をつめて、空気抵抗を利用して測定したものである。
【００１８】
本発明の蛍光ランプの製造方法は、蛍光ランプの種類に特に限定されるものではなく、例えば、冷陰極蛍光ランプ、熱陰極蛍光ランプ、外部電極型蛍光ランプ（ＥＥＦＬ：External Electrodes Fluorescent Lamp）等の蛍光ランプを製造できる。
【００１９】
上記蛍光体ペーストを形成する工程においては、例えば、プラネタリーミキサー等の装置を用いて、蛍光体と溶媒Ａとを混ぜ合わせながら練ることによって、硬練りすればよい。硬練りすることによって、凝集塊となっている上記蛍光体粒子Ａが、十分に解きほぐされる。さらに、ばらばらになった粒子と粒子の間に、上記増粘剤が入り込むので、蛍光体粒子を分散させることができる。
【００２０】
なお、本明細書において、硬練りとは、蛍光体を、その蛍光体量に対して最小限度の量の溶媒で、硬く捏ねることをいい、蛍光体の表面積１ｍ2に対して、溶媒を０．１５〜０．３０ｇ、好ましくは０．２０〜０．２５ｇ添加して捏ねることをいう。
【００２１】
上記蛍光体溶液を調製する工程においては、上記蛍光体ペーストと溶媒Ｂとを均一に混ぜ合わせることができれば、その攪拌方法は特に限定されない。例えば、ディスパー等の装置を用いて、蛍光体ペーストと溶媒Ｂとを十分に攪拌すればよい。攪拌することによって、蛍光体ペーストを溶媒Ｂで希釈して、バルブに塗布しやすい粘度に調製するとともに、蛍光体を蛍光体溶液中に均一に分散させることができる。蛍光体ペーストは、蛍光体の凝集塊が解きほぐされているので、溶媒Ｂに効率よく分散させることができる。さらに、蛍光体ペーストの蛍光体粒子間には、増粘剤が配置されているので、蛍光体溶液中においても蛍光体が再凝集するのを防ぐことができる。
【００２２】
上記蛍光体層を形成する工程においては、蛍光体溶液を用いてバルブの内側面にほぼ均一の厚さの蛍光体層を形成できれば、その塗布方法及び乾燥方法は特に限定されない。例えば、蛍光体ペーストを、垂下姿勢にしたバルブの上端から流し込んだり、下端から吸い上げたりして、バルブの内側面に塗布すればよい。また、バルブ内に乾燥エアを吹き込んだり、雰囲気温度や気圧を調節したりして、これを乾燥させればよい。
【００２３】
上記蛍光体溶液には、蛍光体がほぼ均一に分散しているので、形成された蛍光体層の厚さや、その蛍光体層における蛍光体の分布もほぼ均一となる。また、上記蛍光体溶液は、蛍光体の分散性がよいので、蛍光体層における蛍光体の配列は緻密であり、バルブとの接点も多くなる。
【００２４】
上記蛍光体溶液は、蛍光体の含有率が、好ましくは１５重量％以上７０重量％以下、より好ましくは４０重量％以上６５重量％以下であれば、より高輝度の蛍光ランプを製造できる。
【００２５】
上記蛍光体粒子Ａは、その形状が略球状であることが好ましい。略球状の蛍光体は、他の形状、例えば六角柱形状、六角板形状、平板形状等の蛍光体に比べて、蛍光体溶液の粘度を小さくできるので、蛍光体層を形成したときに、蛍光体粒子が密に配列され、むらになりにくいからである。なお、「略球状」である形状としては、蛍光体粒子の長径と短径とのアスペクト比（長径／短径）が１．０以上１．３以下の範囲であることが好ましい。長径／短径が１．３超える歪な形状の蛍光体粒子となると、蛍光体粒子どうしの配列が密になるという効果が得られにくくなる。なお、必ずしも蛍光体の全粒子が、上記長径／短径の範囲に収まっていなくとも、蛍光体粒子の８０％以上が上記範囲内であれば、上記効果が得られる。
【００２６】
上記蛍光体は、平均粒径３μｍを超え１０μｍ以下、特に５μｍを超え１０μｍ以下である蛍光体粒子Ｂをさらに含有することが好ましい。粒径の比較的大きな蛍光体を含有すれば、蛍光体の凝集塊が形成し難くからである。また、蛍光体粒子Ａとは発光波長の異なる蛍光体を組み合わせることによって、蛍光ランプの発光色を変えられるからである。
【００２７】
上記蛍光体は、上記蛍光体粒子Ａの含有率が、好ましくは１５重量％以上３５重量％以下である。蛍光体粒子Ａの含有率がこの範囲未満であると、蛍光体粒子Ａの発光特性を十分に発揮できないことがあり、この範囲を超えると、蛍光体溶液の粘度が高くなりすぎて、蛍光体層をむらなく形成できないことがあるからである。
【００２８】
上記蛍光体粒子Ａ又は上記蛍光体粒子Ｂの表面が、被膜でコーティングされていることが好ましく、例えばＹ2Ｏ3、Ｌａ2Ｏ3等の酸化物からなる被膜でコーティングされていることがより好ましい。上記被膜によって、水銀が付着しにくくなるので、蛍光ランプの光束を向上させることできるからである。また、この蛍光体粒子を含有しても、蛍光体溶液の粘度が大きくなることがない。
【００２９】
上記溶媒Ａは、増粘剤を含有し、好ましくは増粘剤と有機溶媒とを含有する。増粘剤を含有することによって、上記硬練りしたときに、蛍光体の表面を増粘剤で被覆することができるので、蛍光体の再凝集を防ぐことができる。また、上記溶媒Ａは、上記増粘剤の含有率が、好ましくは１重量％以上４重量％以下、より好ましくは２重量％以上３．５重量％以下である。上記増粘剤の含有率がこの範囲未満であると、蛍光体に増粘剤が十分被覆できないことがあり、この範囲を超えると、蛍光体溶液の粘度が高くなりすぎるからである。
【００３０】
また、上記溶媒Ｂは、増粘剤と結着剤とを含有し、好ましくは増粘剤と結着剤と有機溶媒とを含有する。増粘剤を含有することによって、蛍光体溶液の粘性が高くなるので、蛍光体溶液をバルブに塗布するときの付着性を向上させることができる。また、結着剤を含有することによって、蛍光体層を形成したときに蛍光体粒子相互間を結合して、蛍光体層の強度を向上させることができる。上記溶媒Ｂは、上記増粘剤の含有率が、好ましくは０．０１重量％以上４重量％以下、より好ましくは０．２重量％以上３．５重量％以下である。増粘剤の含有率がこの範囲であると、蛍光体溶液に蛍光体を均一に分散させることができるので、蛍光体層の均質性を高くすることができる。また、上記溶媒Ｂは、上記結着剤の含有量が、蛍光体１ｋｇに対して、好ましくは１ｇ以上３０ｇ以下、より好ましくは１０ｇ以上２０ｇ以下である。結着剤の含有量がこの範囲内であると、十分な結着力を発揮できるからである。
【００３１】
上記増粘剤は、好ましくはニトロセルロース及びエチルセルロースから選ばれる少なくとも１つであり、より好ましくはニトロセルロースである。ニトロセルロースは、粘性が高く、燃焼温度も低いからである。また、上記結着剤は、好ましくはバリウム、カルシウム及びホウ素から選ばれる少なくとも１つを含む酸化物であり、より好ましくは酸化バリウム、酸化カルシウム、酸化ホウ素、リン酸カルシウム、カルシウムを含む複酸化物、ホウ素を含む複酸化物である。蛍光体の燃焼温度である６００〜７００℃で溶融し、結着効果が高くなるからである。
【００３２】
上記溶媒Ａ及び溶媒Ｂは、好ましくは酢酸ブチル、酢酸プロピル及び酢酸エチルから選ばれる液体、より好ましくは酢酸ブチルを主成分とする。酢酸ブチルは、蒸気圧が低いので、作業上の安全性を確保し作業環境を改善できるからである。なお、本明細書において、上記主成分とするとは、溶媒Ａ又はＢ全体に対して、上記液体の含有率が７０重量％以上、好ましくは９０重量％以上であることを意味している。
【００３３】
上記バルブの内径は特に限定されないが、好ましくは内径１．２ｍｍ以上７．０以下、より好ましくは内径１．４ｍｍ以上２．０ｍｍ以下のガラス管である。本発明の製造方法をより効果的に発揮できるからである。
【００３４】
また、本発明の蛍光ランプは、バルブと、電極と、上記バルブの内部に配置された放電媒体と、上記バルブの内側面に配置された蛍光体層とを含む蛍光ランプであって、上記バルブは、内径が１．２ｍｍ以上７．０ｍｍ以下であり、上記蛍光体層は、平均粒径が１μｍ以上３μｍ以下である蛍光体粒子Ａを含有する蛍光体を含む。また、上記蛍光体は、上記蛍光体粒子Ａの含有率が１５重量％以上３５重量％以下であり、上記バルブの内側面と上記蛍光体との接点が２３０個／ｍｍ以上３５０個／ｍｍ以下である。この蛍光ランプによれば、上記蛍光体粒子Ａを発光源とすることできる。
【００３５】
なお、本明細書において、バルブの内側面と蛍光体との接点の個数は、蛍光体粒子Ａを含む全ての蛍光体の粒子とバルブとが接触している箇所（接点）の個数である。また、上記接点の個数は、バルブを周方向に切断した断面のＳＥＭ（Scanning Electron Microscope；走査型電子顕微鏡）画像から、この切断面を周方向に１ｍｍ切り取った範囲に含まれる上記接点の個数を数えたものである。バルブの内側面に保護膜が塗布されている場合には、この保護膜と上記蛍光体の粒子とが接触している箇所を接点とすればよい。
【００３６】
以下、本発明の実施の形態を図面に基づき説明する。
【００３７】
（実施形態１）
図１は、本発明における蛍光ランプの製造方法の一部工程の一例を示す概要図である。また、図２は、この製造方法に用いた装置の一例である混練装置を示す断面図である。
【００３８】
図１に示すように、最初に、図２に示すプラネタリーミキサー２０を用いて、平均粒径が１〜３μｍである蛍光体粒子Ａを含有する蛍光体と、増粘剤を含有する溶媒Ａとを、硬練りして、蛍光体ペーストを形成する（工程(I)）。次に、上記蛍光体ペーストに、増粘剤及び結着剤を含有する溶媒Ｂとを加えて、プラネタリーミキサー２０を用いて攪拌して、蛍光体溶液２３を調製する（工程(II)）。
【００３９】
図２に示すように、プラネタリーミキサー２０は、容器２１と、羽根２２とを備えている。また、羽根２２は、遊星運動可能な混練羽根２２ａ、２２ｂと、高速回転可能な小型の攪拌羽根２２ｃ、２２ｄとを備えている。
【００４０】
上記工程(I)では、蛍光体の表面積１ｍ2に対して、溶媒Ａを０．１５〜０．３ｇ添加して捏ねればよい。また、混練羽根２２ａ、２２ｂの回転数を、例えば自転で１０〜１００ｒｐｍ、公転で５〜５０ｒｐｍとすればよい。また、混練羽根２２ａ、２２ｂの回転数を、自転で８０ｒｐｍ、公転で４０ｒｐｍとするならば、硬練りする時間を１０〜３０分間とすればよい。
【００４１】
上記工程(I)においては、混練羽根２２ａ、２２ｂを遊星運動させて、蛍光体と溶媒Ａとを混ぜ合わせながら練るので、蛍光体及び溶媒Ａには混練羽根２２ａ、２２ｂによるせん断力が加わる。この力によって、始めの半固形の状態で含まれる蛍光体の凝集塊を解きほぐすことができ、上記蛍光体を１次粒子にできる。また、それと同時に、個々の１次粒子の粒子表面に増粘剤を被覆させることができる。
【００４２】
また、上記工程(II)では、攪拌羽根２２ｃ、２２ｄの回転数を、例えば１０００〜２０００ｒｐｍとすればよい。また、工程(II)では、上記攪拌する時間を、例えば上記回転数が２０００ｒｐｍならば、１０〜２０分間とすればよい。
【００４３】
上記工程(II)においては、攪拌羽根２２ｃ、２２ｄを高速で自転させて、蛍光体溶液２３を攪拌するので、蛍光体を溶媒中に均一に分散させることができる。このとき、上記蛍光体は増粘剤によって被覆されているので再凝集し難い。
【００４４】
次に、上記蛍光体溶液２３を、ガラス管の内側面に塗布して、乾燥させて、蛍光体層を形成する（工程(III)）。上記工程(III)により、ガラス管の内側面に、蛍光体層がむらなく形成された発光管を得ることができる。
【００４５】
上記工程(III)において、蛍光体溶液２３をガラス管の内側面に塗布する方法は、ほぼ均一の厚さの蛍光体層を形成できれば、特に限定されるものではないが、蛍光体溶液２３を、垂下姿勢にしたガラス管の下端から吸い上げて塗布すればよい。また、ガラス管内に乾燥エアを吹き込んだり、温度や気圧を調節したりして、これを乾燥させればよい。例えば、温度２０〜３０℃の乾燥エアを、供給量５０〜２００ｍｌ／分として、蛍光体が乾燥するまで供給すればよい。さらに、塗布された蛍光体溶液２３を乾燥させた後、温度６００〜７００℃で５〜１０分間焼成して、溶媒Ａ及び溶媒Ｂを気化させればよい。
【００４６】
最後に、上記発光管の両端部には１対の電極を配置して、上記発光管の内部には放電媒体を封入する。これにより、上記蛍光体層が内側面に形成されたガラス管からなる発光管と、上記ガラス管の端部にそれぞれ配置された１対の電極と、上記発光管の内部に配置された放電媒体とを備えた、本実施形態の蛍光ランプを得ることができる。
【００４７】
本実施形態の蛍光ランプの製造方法によれば、平均粒径が１〜３μｍの蛍光体粒子Ａを含む蛍光体層を含む蛍光ランプを製造できる。特に、高色再現蛍光体として知られる粒径が小さく広範囲の色度を再現できる蛍光体を含む冷陰極蛍光ランプを製造できる。
【００４８】
上記蛍光体は、上記蛍光体粒子Ａを１種類又は２種類以上含有する蛍光体を用いることができる。また、平均粒径が３μｍを超える蛍光体、特に平均粒径５〜１０μｍの蛍光体粒子Ｂをさらに含有する蛍光体を用いることもできる。例えば、上記蛍光体としては、ユーロピウム付活酸化イットリウム蛍光体、セリウムテルビウム付活リン酸ランタン蛍光体、ユーロピウム付活ハロリン酸ストロンチウム蛍光体、ユーロピウム付活バリウムマグネシウムアルミネート蛍光体、ユーロピウムマンガン付活バリウムマグネシウムアルミネート蛍光体、テルビウム付活セリウムアルミネート蛍光体、テルビウム付活セリウムマグネシウムアルミネート蛍光体、アンチモン付活ハロリン酸カルシウム蛍光体、ユーロピウム付活酸化イットリウムバナジウム蛍光体等の蛍光体を１種類又は２種類以上混合して使用できる。特に、赤・青・緑の各波長領域に対応した光を放つ３種類以上の蛍光体を混合して用いれば、需要の高い白色系蛍光ランプとなるので好ましい。また、上記蛍光体は、上記蛍光体粒子Ａの含有率が好ましくは１５〜３５重量％である。蛍光体層の形成に適した蛍光体溶液の粘度と、製造する蛍光ランプの発光特性とを両立させることができるからである。さらに、上記蛍光体は、その表面が被膜でコーティングされている蛍光体を用いることもできる。上記被膜としては、例えばＹ2Ｏ3、Ｌａ2Ｏ3、ＭｇＯ、ＳｉＯ等の酸化物、好ましくはＹ2Ｏ3又はＬａ2Ｏ3を使用できる。
【００４９】
上記蛍光体粒子Ａは、その種類によって特に限定されないが、例えばＢＡＭ−Ｍｎ蛍光体等の高色再現蛍光体用いると、従来のＲＧＢ表色系の蛍光ランプに比べて広範囲の波長を再現できるようになるのでより好ましい。
【００５０】
上記蛍光体粒子Ａは、その形状によって特に限定されないが、例えば、略球状、六角柱形状、六角板形状、平板形状、略円柱状、正八面体状等の形状の蛍光体を用いることができる。特に、上記蛍光体粒子Ａの形状が、略球状であれば、より凝集しにくく、得られる蛍光体溶液２３の粘度をより小さくできるので好ましい。
【００５１】
上記溶媒Ａは、増粘剤を含めば特に限定されないが、例えば、増粘剤を含む酢酸ブチル等の有機溶媒を用いることができる。また、例えば、分散剤、高沸点溶媒等をさらに含有する溶媒Ａを用いることもできる。
【００５２】
上記溶媒Ａは、上記増粘剤の含有率が好ましくは１〜４重量％、より好ましくは１．５〜３．５重量％である。この範囲内であれば、蛍光体表面全体を増粘剤で被覆することができるし、蛍光体ペーストの粘度が高すぎず、溶媒Ｂで希釈しやすいからである。また、上記増粘剤の含有量は、上記蛍光体１ｋｇ当たり好ましくは３〜２５ｇ、より好ましくは５〜２０ｇである。この範囲内であれば、形成した蛍光体層の均質性がより高くなるからである。
【００５３】
上記増粘剤としては、一般的に用いられるものであれば特に限定されなが、例えば、ニトロセルロース、エチルセルロース、ポリエチレンオキシド、ヒドロキシプロピルセルロース、ヒドロキシメチルプロピルセルロース、カルボキシメチルセルロース、ポリビニルアルコール等から選ばれる１種類又は２種類以上の増粘剤を用いることができる。特に、上記増粘剤がニトロセルロース又はエチルセルロースであれば、燃焼性が高いので好ましい。
【００５４】
上記蛍光体ペーストは、蛍光体の表面積１ｍ2に対して、溶媒Ａを０．１５〜０．３ｇ含めばよい。
【００５５】
上記溶媒Ｂは、増粘剤と結着剤とを含めば特に限定されないが、例えば、増粘剤と結着剤とを含む酢酸ブチル等の有機溶媒を用いることができる。また、例えば、分散剤、高沸点溶媒等をさらに含有する溶媒Ｂを用いることもできる。このとき、溶媒Ｂに含まれる増粘剤と、溶媒Ａに含まれる増粘剤とは、異なる種類であっても差支えないが、同じ種類であれば、上記工程(III)において、乾燥させやすいので好ましい。
【００５６】
上記溶媒Ｂは、上記増粘剤の含有率が好ましくは０．０１〜４重量％、より好ましくは０．２〜２重量％であり、上記結着剤の含有量は、上記蛍光体１ｋｇ当たり好ましくは１〜３０ｇ、より好ましくは６〜２０ｇである。この範囲内であれば、蛍光体層を形成したときに、蛍光体粒子間の結着力がより高くなるのでからである。
【００５７】
上記増粘剤としては、上記溶媒Ａと同様のものを用いることができる。上記結着剤としては、一般的に用いるものであれば特に限定されないが、例えば、酸化バリウム、酸化カルシウム、酸化アルミニウム、酸化チタン、酸化亜鉛等の金属酸化物（複酸化物を含む。）、酸化ホウ素等のホウ素系化合物、リン酸カルシウム等のリン系化合物、二酸化ケイ素等から選ばれる１種類又は２種類以上の結着剤を用いることができる。上記結着剤は、蛍光体粒子相互間を結合して蛍光体層の強度を向上させるために用いられる。上記増粘剤がニトロセルロースであり、かつ、上記結着剤が酸化バリウム、酸化カルシウム及びホウ素系化合物とリン酸カルシウムとの混合セラミックであれば、結着力が大きく、増粘剤の燃焼性がよいので好ましい。上記結着剤の平均粒径は、０．０１〜２μｍが好ましい。この範囲内であれば、蛍光体粒子の間に均一に分散し、蛍光体粒子間を確実に結着できるからである。
【００５８】
上記蛍光体溶液２３は、粘度等によって特に限定されないが、ガラス管に対する上記蛍光体溶液２３の塗布量が２０〜５０ｇ／ｍ2となるように調製すればよい。
【００５９】
蛍光体層の厚さは、特に限定されないが、蛍光ランプの光束を維持するために、例えば１０〜３０μｍとなるように調節することが好ましい。
【００６０】
ガラス管は、蛍光ランプに一般的に用いられるものであれば、特に限定されない。例えば、管の外径１．６〜３２ｍｍ、管の内径が１．２〜３０ｍｍ、管の長さが２００〜２４００ｍｍである。特に、管の内径が２．０〜７．０ｍｍでかつ管の長さが６００〜１５００ｍｍであるガラス管や、管の内径が１．２〜１．８ｍｍでかつ管の長さが２００〜４００ｍｍであるガラス管の場合、従来の製造方法では蛍光体溶液２３をむらなく塗布できなかったが、本実施形態の製造方法によると塗布できるので、より顕著な効果があるといえる。
【００６１】
上記１対の電極及び上記放電媒体は、蛍光ランプに一般的に用いられるものであれば、特に限定されない。さらに、口金等の部材が形成されていても構わない。
【００６２】
なお、本実施形態の蛍光ランプの製造方法は、冷陰極蛍光ランプ等の各種蛍光ランプに適用できるものである。
【００６３】
（実施形態２）
図３は、本発明における蛍光ランプの一例である冷陰極蛍光ランプの概略構成を示す断面図である。
【００６４】
図３に示すように、本実施形態の蛍光ランプは、蛍光体層３１がガラス管３２の内側面に配置された発光管３７と、ガラス管３２の端部にそれぞれ配置された電極３３、３４と、ガラス管３２の内部に配置された放電媒体３８とを備えた冷陰極蛍光ランプ３０である。ガラス管３２は、その内径が１．２〜７．０ｍｍであり、蛍光体層３１は、平均粒径が１〜３μｍの蛍光体粒子Ａを含有する蛍光体を含む。また、電極３３（３４）には、内部リード線３５ａ（３６ａ）及び外部リード線３５ｂ（３６ｂ）からなるリード線３５（３６）が封着されている。
【００６５】
蛍光体層３１は、上記蛍光体粒子Ａを少なくとも含む蛍光体が配列したもので、この蛍光体と上記バルブの内側面との接点は、２３０個／ｍｍ以上３５０個／ｍｍ以下とすればよい。また、蛍光体層３１の厚さを１０〜３０μｍとすればよい。このとき、蛍光体層３１に上記蛍光体が１次粒子の状態で分散していれば、略同等の厚さに形成できるので好ましい。蛍光体層３１の厚さにむらがなければ、冷陰極蛍光ランプ３２の発光を均一にできるので好ましい。
【００６６】
上記蛍光体は、上記蛍光体粒子Ａの含有率が１５重量％以上３５重量％以下とすればよい。
【００６７】
ガラス管３２は、ソーダガラス、ホウケイ酸ガラス等のガラス、好ましくは硬質のホウケイ酸ガラスからなる。上記ガラスに含まれる酸化ナトリウムを析出できるように構成すれば、暗黒始動特性を改善できる。特に、酸化ナトリウムの含有率を５重量％以上とすれば、暗黒始動時間が１秒以下となるのでより好ましい。なお、ガラスの加工性を考慮した場合、酸化ナトリウムの含有率を３重量％以上２０重量％以下とすることが好ましい。酸化ナトリウムの含有率が２０重量％を超えると、蛍光ランプとして長時間の使用したとき、ガラス管が白色化して輝度を低下させたり、ガラス管自体の強度が低下したりする等、不都合が発生するからである。そして、環境対策を考慮した場合、ナトリウム等のアルカリ金属の含有率が３重量％以上２０重量％以下であり、かつ、鉛の含有率が０．１重量％以下であるガラス（いわゆる、「鉛フリーガラス」である。）が好ましく、さらに鉛の含有率が０．０１重量％であるガラスがより好ましい。
【００６８】
また、ガラス管３２は、内側面に保護膜が塗布されたガラス管であってもよい。保護膜は、例えば金属酸化物であるＹ2Ｏ3、Ｌａ2Ｏ3、ＭｇＯ及びＳｉＯから選ばれる少なくとも１つを含むものであればよい。また、保護膜は、保護膜の端面と蛍光体層の端面とが略一致するように、又は、蛍光体層よりも面積が広くなるように、形成されていればよい。
【００６９】
電極３３、３４は、冷陰極蛍光ランプ３０に一般的に用いられるものであれば、特に限定されないが、有底筒状をした、いわゆるホロー型電極を用いればよい。また、その材料としては、ニオブを用いればよい。ホロー型電極は、ランプ点灯中の放電は筒状の内面を主体として進行する。このため、棒型電極を用いた場合に比べて、ランプ内の水銀がスパッタリングにより消耗される現象を防止できる。
【００７０】
リード線３５、３６は、冷陰極蛍光ランプ３０に一般的に用いられるものであれば、特に限定されないが、タングステンからなる内部リード線３５ａ、３５ｂと、ニッケルからなる外部リード線３５ｂ、３６ｂとからなる継線を用いればよい。
【００７１】
放電媒体３８は、冷陰極蛍光ランプ３０に一般的に用いられるものであれば、特に限定されないが、発光物質である水銀や、アルゴン、ネオン等の希ガスを用いればよい。
【００７２】
本実施形態の冷陰極蛍光ランプ３０の製造方法は、特に限定されるものではないが、まず、蛍光体溶液を調製し、この蛍光体溶液をガラス管３２の内側面に塗布し、乾燥、焼成の工程を経て蛍光体層３１を形成し、最後に、レーザ溶接等によって内部リード線３５ａ、３６ａが接合された電極３３、３４を配置して、放電媒体３８を所定の封圧で封入すればよい。上記蛍光体溶液を調製して、蛍光体層３１を形成する方法には、実施形態１で説明した工程(I)〜(III)をそのまま用いることができる。
【実施例】
【００７３】
以下、実施例を用いて本発明をより具体的に説明する。なお、本発明は以下の実施例に限定されるものではない。
【００７４】
（実施例１）
まず、酢酸ブチル９７重量部と、ニトロセルロース３重量部とを混合して溶媒Ａを準備した。次に、上記溶媒Ａと、ＢＡＭ−Ｍｎ蛍光体（ＢａＭｇＡｌ10Ｏ17：Ｅｕ2+，Ｍｎ2+、平均粒径２μｍ）３０重量部と、ユーロピウム付活酸化イットリウムバナジウム蛍光体（ＹＶＯ4：Ｅｕ3+、平均粒径６μｍ）４５重量部と、ユーロピウム付活バリウムマグネシウムアルミネート蛍光体（ＢａＭｇＡｌ10Ｏ17：Ｅｕ2+、平均粒径４μｍ）２０重量部を、プラネタリーミキサー（プライミクス社製）を用いて硬練りして、蛍光体ペーストを形成した。このとき、上記プラネタリーミキサーは、その混練羽根を、自転回転数８０ｒｐｍ、公転回転数４０ｒｐｍで回転させた。
【００７５】
次に、酢酸ブチル９７重量部と、ニトロセルロース３重量部と、結着剤としてＣａＯ0.7ＢａＯ1.6Ｂ2Ｏ3とＣａＰ2Ｏ7とを６対４で混合した混合セラミックとを混合して、溶媒Ｂを準備した。上記溶媒Ｂと、上記蛍光体ペーストとを、上記プラネタリーミキサーを用いて攪拌して、蛍光体溶液を調製した。このとき、上記プラネタリーミキサーは、その攪拌羽根を、回転数２０００ｒｐｍで回転させた。
【００７６】
次に、上記蛍光体溶液を、ガラス管（内径１．４ｍｍ、外径１．８ｍｍ、長さ３５０ｍｍ）の内側面に塗布した。この蛍光体溶液のガラス管への塗布方法は、真空雰囲気において、垂下姿勢にしたガラス管の下端から上記蛍光体溶液を吸い上げ、大気圧雰囲気において、上記ガラス管に塗布された余分な蛍光体溶液を排出させる方法を用いた。このとき、蛍光体溶液の塗布量は、２８ｇ／ｍ2であった。
【００７７】
次に、ガラス管内に、乾燥エアを１０分間供給して、塗布された蛍光体溶液を乾燥させた後、温度６５０℃で５分間焼成して、上記溶媒Ａ及び上記溶媒Ｂを気化させて、蛍光体層を形成した。このとき、上記乾燥エアは、温度２５℃で、供給量３５ｍｌ／分とした。
【００７８】
上記蛍光体層は、ＳＥＭ（日立製作所社製“Ｓ−２３８０Ｎ”）画像上で測定したところ、厚さが１６μｍであり、上記ガラス管の内側面と上記蛍光体との接点が３１３個／ｍｍであった。
【００７９】
最後に、上記ガラス管の両端部には一対の電極を配置して、ガラス管内には放電媒体としてネオン（９５体積％）とアルゴン（５体積％）との混合ガス（圧力８ｋＰａ）を封入して、冷陰極蛍光ランプを得た。
【００８０】
本実施例の冷陰極蛍光ランプは、ランプ電流６ｍＡで点灯させた時、輝度が３３５９７Ｃｄ／ｍ2であり、１００時間後の輝度維持率が９７．２％であった。
【００８１】
（実施例２）
実施例１に記載の蛍光体粒子を被膜（Ｙ2Ｏ3）でコーティングしたこと以外は、実施例１と同様にして、本実施例の冷陰極蛍光ランプを作製した。
【００８２】
本実施例の冷陰極蛍光ランプは、蛍光体層の厚さが１６μｍであり、ガラス管の内側面と蛍光体との接点が３２０個／ｍｍであった。また、本実施例の冷陰極蛍光ランプは、ランプ電流６ｍＡで点灯させた時、輝度が３３３９６Ｃｄ／ｍ2であり、１００時間後の輝度維持率が９９．１％であった。これらの測定は、実施例１と同様の方法で行った。
【００８３】
（比較例１）
硬練りせずに、プラネタリーミキサーに上記蛍光体と上記溶媒Ａと溶媒Ｂとを入れて攪拌したこと以外は、実施例１と同様にして、本比較例の冷陰極蛍光ランプを作製した。
【００８４】
本比較例の冷陰極蛍光ランプは、蛍光体層の厚さが１８μｍであり、この蛍光体層の厚さにはむらができた。ガラス管の内側面と蛍光体との接点が１９６個／ｍｍであった。また、本比較例の冷陰極蛍光ランプは、ランプ電流６ｍＡで点灯させた時、輝度が３１４５８Ｃｄ／ｍ2であり、１００時間後の輝度維持率が９５．９％であった。これらの測定は、実施例１と同様の方法で行った。
【００８５】
（比較例２）
硬練りせずに、プラネタリーミキサーに上記蛍光体と上記溶媒Ａと溶媒Ｂとを入れて攪拌したこと以外は、実施例２と同様にして、本比較例の冷陰極蛍光ランプを作製した。
【００８６】
本比較例の冷陰極蛍光ランプは、蛍光体層の厚さが１８μｍであり、この蛍光体層の厚さにはむらができた。ガラス管の内側面と蛍光体との接点が２０５個／ｍｍであった。また、本比較例の冷陰極蛍光ランプは、ランプ電流６ｍＡで点灯させた時、輝度が３１４１２Ｃｄ／ｍ2であり、１００時間後の輝度維持率が９６．０％であった。これらの測定は、実施例１と同様の方法で行った。
【００８７】
以上より、実施例１、２の蛍光ランプ製造方法は、比較例１、２の蛍光ランプ製造方法よりも、蛍光体とガラス管との接点が多く、蛍光体層の厚さが薄くて均一な蛍光ランプを作製できることがわかった。また、実施例１、２の蛍光ランプは、比較例１、２の蛍光ランプに比べ、輝度及び輝度維持率が高いことがわかった。さらに、実施例１と実施例２との比較から、被膜でコーティングした蛍光体を用いた場合、塗布特性が良好で、かつ、輝度及び輝度維持率のさらに高い蛍光ランプが得られることがわかった。
【００８８】
なお、実施例１及び２で用いたガラス管のかわりに、内側面にあらかじめ保護膜を塗布したガラス管を用いた場合であっても、同様の特性をもつ蛍光ランプが得られることを確認した。
【産業上の利用可能性】
【００８９】
本発明の蛍光ランプの製造方法によれば、バルブの内側面に、平均粒径が１μｍ以上３μｍ以下の蛍光体を含む蛍光体層が形成された蛍光ランプを製造できる。この製造方法によれば、管径の小さなバルブに蛍光体層を形成できるので、特に冷陰極蛍光ランプの細管化に対応可能な製造方法である。
【００９０】
上記平均粒径が１μｍ以上３μｍ以下の蛍光体としては、いわゆる高色再現蛍光体等の高性能な蛍光体が数多く知られ、これらの蛍光体を用いて蛍光ランプを製造することによって、蛍光ランプの発光性能も向上させることができる。
【００９１】
また、本発明の蛍光ランプによれば、平均粒径が１μｍ以上３μｍ以下の蛍光体を発光源とすることができる。
【図面の簡単な説明】
【００９２】
【図１】本発明の蛍光ランプの製造方法の一部工程の一例を示す概要図である。
【図２】本発明の蛍光ランプの製造に用いる混練装置の一例を示す断面図である。
【図３】本発明の蛍光ランプの製造方法によって製造された蛍光ランプの一例を示す断面図である。
【符号の説明】
【００９３】
２０  プラネタリーミキサー
２１  容器
２２  羽根
２２ａ、２２ｂ  混練羽根
２２ｃ、２２ｄ  攪拌羽根
２３  蛍光体溶液
３０  冷陰極蛍光ランプ
３１  蛍光体層
３２  ガラス管
３３、３４  電極
３５、３６  リード線
３７  発光管
３８  放電媒体
【図１】
2007328957.tif 000003
【図２】
2007328957.tif 000004
【図３】
2007328957.tif 000005